(57)【要約】【課題】わずかに青みを帯びた色調が良好な樹脂組成物、樹脂組成物からなる基材を備える眼鏡レンズ、及び樹脂組成物の製造方法の提供【解決手段】ポリイソシアネート化合物とポリチオール化合物とを含有する重合性組成物を重合して得られる樹脂組成物であって、前記重合性組成物が、２０質量ｐｐｍのトルエン溶液中で５５０ｎｍ以上６００ｎｍ以下に極大吸収波長を有する染料Ｌ及び２０質量ｐｐｍのトルエン溶液中で５００ｎｍ以上５５０ｎｍ未満に極大吸収波長を有する染料Ｓを含み、前記染料Ｌと前記染料Ｓとの質量比〔染料Ｌの質量／染料Ｓの質量〕が５以上５００以下である、樹脂組成物【選択図】なし【特許請求の範囲】
【請求項１】
ポリイソシアネート化合物とポリチオール化合物とを含有する重合性組成物を重合して得られる樹脂組成物であって、
前記重合性組成物が、２０質量ｐｐｍのトルエン溶液中で５５０ｎｍ以上６００ｎｍ以下に極大吸収波長を有する染料Ｌ及び２０質量ｐｐｍのトルエン溶液中で５００ｎｍ以上５５０ｎｍ未満に極大吸収波長を有する染料Ｓを含み、
前記染料Ｌと前記染料Ｓとの質量比〔染料Ｌの質量／染料Ｓの質量〕が５以上５００以下である、樹脂組成物。
【請求項２】
前記染料Ｌと前記染料Ｓとの合計の添加量が、樹脂組成物中、２００質量ｐｐｂ以上１０，０００質量ｐｐｂ以下である、請求項１に記載の樹脂組成物。
【請求項３】
前記ポリイソシアネート化合物が、キシリレンジイソシアネート、イソホロンジイソシアネート、ヘキサメチレンジイソシアネート、ビス（イソシアナトメチル）シクロヘキサン、ジシクロヘキシルメタンジイソシアネート、及びビス（イソシアナトメチル）ビシクロヘプタンからなる群より選ばれる一種以上である、請求項１又は２に記載の樹脂組成物。
【請求項４】
前記ポリチオール化合物が、ビス（メルカプトメチル）ジチアン、ペンタエリスリトールテトラキス（２−メルカプトアセテート）、ペンタエリスリトールテトラキス（３−メルカプトプロピオネート）、ビス（メルカプトエチルチオ）メルカプトプロパン、ビス（メルカプトメチル）−３，６，９−トリチアウンデカンジチオール、トリメチロールプロパントリス（２−メルカプトアセテート）、トリメチロールプロパントリス（３−メルカプトプロピオネート）、ブタンジオールビス（２−メルカプトアセテート）、ブタンジオールビス（３−メルカプトプロピオネート）、ジペンタエリスリトールヘキサキス（２−メルカプトアセテート）、及びジペンタエリスリトールヘキサキス（３−メルカプトプロピオネート）からなる群より選ばれる一種以上である、請求項１〜３のいずれかに記載の樹脂組成物。
【請求項５】
前記ビス（メルカプトメチル）−３，６，９−トリチアウンデカンジチオールが、４,７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールの混合物である、請求項４に記載の樹脂組成物。
【請求項６】
前記重合性組成物が、紫外線吸収剤を更に含有する、請求項１〜５のいずれかに記載の樹脂組成物。
【請求項７】
請求項１〜６のいずれかに記載の樹脂組成物からなる基材を備える、眼鏡レンズ。
【請求項８】
ポリイソシアネート化合物とポリチオール化合物とを含有する重合性組成物を重合する工程を含む、樹脂組成物の製造方法であって、
前記重合性組成物が、２０質量ｐｐｍのトルエン溶液中で５５０ｎｍ以上６００ｎｍ以下に極大吸収波長を有する染料Ｌ及び２０質量ｐｐｍのトルエン溶液中で５００ｎｍ以上５５０ｎｍ未満に極大吸収波長を有する染料Ｓを含み、
前記染料Ｌと前記染料Ｓとの質量比〔染料Ｌの質量／染料Ｓの質量〕が５以上５００以下である、樹脂組成物の製造方法。
【発明の詳細な説明】
【技術分野】
【０００１】
本発明は、樹脂組成物、樹脂組成物からなる基材を備える眼鏡レンズ、及び樹脂組成物の製造方法に関する。
【背景技術】
【０００２】
プラスチック製の眼鏡レンズは、ガラス製の眼鏡レンズと比較して、軽量で衝撃耐久性に優れる。そのため、現在の眼鏡レンズ市場においては、プラスチック製の眼鏡レンズが主流となっている。
特許文献１では、添加剤や熱処理などの影響により樹脂が黄色く着色することのないレンズの製造方法として、ポリイソシアネート化合物、ポリイソチオシアネート化合物、イソシアネート基を有するイソチオシアネート化合物から選ばれた１種または２種以上のエステル化合物と、ポリオール化合物、ポリチオール化合物、ヒドロキシ基を有するチオール化合物から選ばれた１種または２種以上の活性水素化合物を反応させて得られるウレタン系レンズの製造において、特定の式で表される化合物を添加して注型重合するウレタン系レンズの製造方法が記載されている。
【先行技術文献】
【特許文献】
【０００３】
【特許文献１】特開２０００−１６２４０１号公報
【発明の概要】
【発明が解決しようとする課題】
【０００４】
眼鏡レンズの製造において、重合時の熱処理の影響や、添加剤、紫外線吸収剤等の影響によって、黄色みを帯びたレンズが得られることがある。そうすると外観上、経年劣化をしているかのような印象を与えてしまうことになる。特許文献１のように、青色染料のみを添加して注型重合すると、樹脂の黄色と青色染料の青色が混ざり、レンズが緑みを帯びた色調となる。つまり、このように緑みを帯びた色調を有している場合や、黄み、又は赤みを帯びた色調を有している場合には、眼鏡レンズの装用者が、装用感が悪いと感じやすい。一方、わずかに青みを帯びた色調を有している場合には、眼鏡レンズの装用者が、装用感が良いと感じやすい。
本発明の一実施例は、わずかに青みを帯びた色調が良好な樹脂組成物、樹脂組成物からなる基材を備える眼鏡レンズ、及び樹脂組成物の製造方法を提供する。
【課題を解決するための手段】
【０００５】
本発明者らは、鋭意検討の結果、特定の極大吸収波長を有する染料を組み合わせて使用することで、上記課題を解決しうることを見出した。
すなわち、本発明は、以下の〔１〕〜〔３〕に関する。
〔１〕ポリイソシアネート化合物とポリチオール化合物とを含有する重合性組成物を重合して得られる樹脂組成物であって、
上記重合性組成物が、２０質量ｐｐｍのトルエン溶液中で５５０ｎｍ以上６００ｎｍ以下に極大吸収波長を有する染料Ｌ及び２０質量ｐｐｍのトルエン溶液中で５００ｎｍ以上５５０ｎｍ未満に極大吸収波長を有する染料Ｓを含み、
上記染料Ｌと上記染料Ｓとの質量比〔染料Ｌの質量／染料Ｓの質量〕が５以上５００以下である、樹脂組成物。
〔２〕〔１〕に記載の樹脂組成物からなる基材を備える、眼鏡レンズ。
〔３〕ポリイソシアネート化合物とポリチオール化合物とを含有する重合性組成物を重合する工程を含む、樹脂組成物の製造方法であって、
上記重合性組成物が、２０質量ｐｐｍのトルエン溶液中で５５０ｎｍ以上６００ｎｍ以下に極大吸収波長を有する染料Ｌ及び２０質量ｐｐｍのトルエン溶液中で５００ｎｍ以上５５０ｎｍ未満に極大吸収波長を有する染料Ｓを含み、
上記染料Ｌと上記染料Ｓとの質量比〔染料Ｌの質量／染料Ｓの質量〕が５以上５００以下である、樹脂組成物の製造方法。
【発明の効果】
【０００６】
上述した一実施例によれば、わずかに青みを帯びた色調が良好な樹脂組成物、樹脂組成物からなる基材を備える眼鏡レンズ、及び樹脂組成物の製造方法が提供できる。
【発明を実施するための形態】
【０００７】
［樹脂組成物］
一実施例の樹脂組成物は、ポリイソシアネート化合物とポリチオール化合物とを含有する重合性組成物を重合して得られる樹脂組成物である。
重合性組成物は、２０質量ｐｐｍのトルエン溶液中で５５０ｎｍ以上６００ｎｍ以下に極大吸収波長を有する染料Ｌ（以下、単に「染料Ｌ」ともいう）及び２０質量ｐｐｍのトルエン溶液中で５００ｎｍ以上５５０ｎｍ未満に極大吸収波長を有する染料Ｓ（以下、単に「染料Ｓ」ともいう）を含み、染料Ｌと染料Ｓとの質量比〔染料Ｌの質量／染料Ｓの質量〕が５以上５００以下である。一実施例によれば、わずかに青みを帯びた良好な色調の樹脂組成物、樹脂組成物からなる基材を備える眼鏡レンズ、及び樹脂組成物の製造方法が提供できる。
【０００８】
＜重合性組成物＞
重合性組成物は、染料Ｌ、染料Ｓ、ポリイソシアネート化合物及びポリチオール化合物を含有する。
【０００９】
〔染料Ｌ〕
染料Ｌは、わずかに青みを帯びた良好な色調の樹脂組成物を得る観点から、２０質量ｐｐｍのトルエン溶液中で５５０ｎｍ以上６００ｎｍ以下に極大吸収波長を有する。当該極大吸収波長は、最大極大吸収波長であることが好ましい。なお、２０質量ｐｐｍのトルエン溶液とは、トルエン溶液全体に対する溶質の割合を意味する。
また、染料Ｌの極大吸収波長は、わずかに青みを帯びた良好な色調の樹脂組成物を得る観点から、好ましくは５５０ｎｍ以上、好ましくは５６０ｎｍ以上、好ましくは５８０ｎｍ以上である。そして、染料Ｌの極大吸収波長は、わずかに青みを帯びた良好な色調の樹脂組成物を得る観点から、好ましくは６００ｎｍ以下、好ましくは５９０ｎｍ以下である。
【００１０】
染料Ｌとしては、例えば、Ｃ．Ｉ．ソルベントバイオレット１１、１３、１４、２６、３１、３３、３６、３７、３８、４５、４７、４８、５１、５９、６０；Ｃ．Ｉ．ディスパースバイオレット２６、２７、２８；が挙げられる。これらの中でも、Ｃ．Ｉ．ディスパースバイオレット２７、Ｃ．Ｉ．ソルベントバイオレット１３、３１が好ましく、重合性組成物の重合によっても安定性が高く色調の変化が少ないという観点から、Ｃ．Ｉ．ディスパースバイオレット２７、Ｃ．Ｉ．ソルベントバイオレット１３がより好ましく、Ｃ．Ｉ．ディスパースバイオレット２７が更に好ましい。
【００１１】
〔染料Ｓ〕
染料Ｓは、わずかに青みを帯びた良好な色調の樹脂組成物を得る観点から、２０質量ｐｐｍのトルエン溶液中で５００ｎｍ以上５５０ｎｍ未満に極大吸収波長を有する。当該極大吸収波長は、最大極大吸収波長であることが好ましい。
また、染料Ｓの極大吸収波長は、わずかに青みを帯びた良好な色調の樹脂組成物を得る観点から、好ましくは５００ｎｍ以上、より好ましくは５１０ｎｍ以上、より好ましくは５３０ｎｍ以上である。そして、染料Ｌの極大吸収波長は、わずかに青みを帯びた良好な色調の樹脂組成物を得る観点から、好ましくは５４５ｎｍ以下である。
【００１２】
染料Ｓとしては、わずかに青みを帯びた良好な色調の樹脂組成物を得る観点から、Ｃ．Ｉ．ソルベントレッド２４、４９、５２、９０、９１、１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；Ｃ．Ｉ．アシッドレッド７３、８０、９１、９２、９７、１３８、１５１、２１１、２７４、２８９；が挙げられる。これらの中でも、Ｃ．Ｉ．ソルベントレッド５２、１４６が好ましく、重合性組成物の重合によっても安定性が高く色調の変化が少ないという観点から、Ｃ．Ｉ．ソルベントレッド５２がより好ましい。
【００１３】
染料Ｌと染料Ｓとの質量比〔染料Ｌの質量／染料Ｓの質量〕は、わずかに青みを帯びた良好な色調の樹脂組成物を得る観点から、５以上５００以下である。
染料Ｌと染料Ｓとの質量比は、好ましくは５以上、より好ましくは１０以上、より好ましくは１５以上、より好ましくは２０以上である。また、染料Ｌと染料Ｓとの質量比は、好ましくは５００以下、より好ましくは３００以下、より好ましくは２００以下、より好ましくは１５０以下、より好ましくは１００以下、より好ましくは８０以下、より好ましくは６０以下である。
【００１４】
染料Ｌと染料Ｓとの合計の添加量は、わずかに青みを帯びた良好な色調の樹脂組成物を得る観点から、樹脂組成物中、好ましくは１０，０００質量ｐｐｂ以下、より好ましくは８，０００質量ｐｐｂ以下、より好ましくは６，０００質量ｐｐｂ以下、より好ましくは３，０００質量ｐｐｂ以下、より好ましくは１，５００質量ｐｐｂ以下、より好ましくは１，０００質量ｐｐｂ以下である。また、染料Ｌと染料Ｓとの合計の添加量は、わずかに青みを帯びた良好な色調の樹脂組成物を得る観点から、好ましくは２００質量ｐｐｂ以上、より好ましくは３００質量ｐｐｂ以上、より好ましくは３５０質量ｐｐｂ以上、より好ましくは４００質量ｐｐｂ以上である。
【００１５】
〔ポリチオール化合物〕
ポリチオール化合物としては、例えば、ポリオール化合物とメルカプト基含有カルボン酸化合物とのエステル化合物、直鎖又は分岐の脂肪族ポリチオール化合物、脂環構造を有するポリチオール化合物、芳香族ポリチオール化合物等が挙げられる。
【００１６】
ポリオール化合物とメルカプト基含有カルボン酸化合物とのエステル化合物において、ポリオール化合物としては、分子内に２個以上の水酸基を有する化合物が挙げられ、例えば、エチレングリコール、ジエチレングリコール、プロパンジオール、プロパントリオール、ブタンジオール、トリメチロールプロパン、ビス（２−ヒドロキシエチル）ジスルフィド、ペンタエリスリトール、ジペンタエリスリトール等が挙げられる。
メルカプト基含有カルボン酸化合物としては、例えば、チオグリコール酸、メルカプトプロピオン酸、チオ乳酸化合物、チオサリチル酸等が挙げられる。
ポリオール化合物とメルカプト基含有カルボン酸化合物とのエステル化合物としては、例えば、ブタンジオールビス（２−メルカプトアセテート）、ブタンジオールビス（３−メルカプトプロピオネート）、トリメチロールプロパントリス（２−メルカプトアセテート）、トリメチロールプロパントリス（３−メルカプトプロピオネート）、ペンタエリスリトールテトラキス（２−メルカプトアセテート）、ペンタエリスリトールテトラキス（３−メルカプトプロピオネート）、ジペンタエリスリトールヘキサキス（３−メルカプトアセテート）、ジペンタエリスリトールヘキサキス（３−メルカプトプロピオネート）等が挙げられる。
【００１７】
直鎖又は分岐の脂肪族ポリチオール化合物としては、例えば、１，２−エタンジチオール、１，１−プロパンジチオール、１，２−プロパンジチオール、１，３−プロパンジチオール、２，２−プロパンジチオール、１，６−ヘキサンジチオール、１，２，３−プロパントリチオール、２，２−ジメチルプロパン−１，３−ジチオール、３，４−ジメトキシブタン−１，２−ジチオール、２，３−ジメルカプト−１−プロパノール、１，２−ジメルカプトプロピルメチルエーテル、２，３−ジメルカプトプロピルメチルエーテル、２，２−ビス（メルカプトメチル）−１，３−プロパンジチオール、ビス（２−メルカプトエチル）エーテル、ビス（２−メルカプトエチル）スルフィド、ビス（２−メルカプトエチル）ジスルフィド、ビス［（２−メルカプトエチル）チオ］−３−メルカプトプロパン、ビス（メルカプトエチルチオ）メルカプトプロパン、ビス（メルカプトメチル）−３，６，９−トリチアウンデカンジチオール等が挙げられる。
【００１８】
脂環構造を有するポリチオール化合物としては、例えば、１，１−シクロヘキサンジチオール、１，２−シクロヘキサンジチオール、メチルシクロヘキサンジチオール、ビス（メルカプトメチル）シクロヘキサン、ビス（メルカプトメチル）ジチアン等が挙げられる。
【００１９】
芳香族ポリチオール化合物としては、例えば、ジメルカプトベンゼン、ビス（メルカプトメチル）ベンゼン、ビス（メルカプトエチル）ベンゼン、トリメルカプトベンゼン、トリス（メルカプトメチル）ベンゼン、トリス（メルカプトエチル）ベンゼン、ジメルカプトビフェニル、４，４’−ジメルカプトビベンジル、２，５−トルエンジチオール、ナフタレンジチオール、２，４−ジメチルベンゼン−１，３−ジチオール、４，５−ジメチルベンゼン−１，３−ジチオール、９，１０−アントラセンジメタンチオール、１，３−ジ（ｐ−メトキシフェニル）プロパン−２，２−ジチオール、１，３−ジフェニルプロパン−２，２−ジチオール、フェニルメタン−１，１−ジチオール、２，４−ジ（ｐ−メルカプトフェニル）ペンタン等の芳香族ポリチオール化合物が挙げられる。
これらのポリチオール化合物の１種を単独で又は２種以上を組み合わせて使用してもよい。
【００２０】
ポリチオール化合物は、好ましくは、ビス（メルカプトメチル）ジチアン、ペンタエリスリトールテトラキス（２−メルカプトアセテート）、ペンタエリスリトールテトラキス（３−メルカプトプロピオネート）、ビス（メルカプトエチルチオ）メルカプトプロパン、ビス（メルカプトメチル）−３，６，９−トリチアウンデカンジチオール、トリメチロールプロパントリス（２−メルカプトアセテート）、トリメチロールプロパントリス（３−メルカプトプロピオネート）、ブタンジオールビス（２−メルカプトアセテート）、ブタンジオールビス（３−メルカプトプロピオネート）、ジペンタエリスリトールヘキサキス（２−メルカプトアセテート）、及びジペンタエリスリトールヘキサキス（３−メルカプトプロピオネート）からなる群より選ばれる一種以上であり、より好ましくは、ビス（メルカプトメチル）−３，６，９−トリチアウンデカンジチオール、ペンタエリスリトールテトラキス（３−メルカプトプロピオネート）、ビス（メルカプトエチルチオ）メルカプトプロパンからなる群より選ばれる一種以上である。
なお、ビス（メルカプトメチル）−３，６，９−トリチアウンデカンジチオールは、好ましくは、４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールの混合物である。
【００２１】
ポリチオール化合物は、光路長１０ｍｍでの透過光測定において、Ｌ＊ａ＊ｂ＊表色系におけるｂ＊値が、０．５以上１０．０以下であってもよい。
本製造方法においては、比較的ｂ*値が高いポリチオール化合物を用いたとしても、わずかに青みを帯びた良好な色調の樹脂組成物を得ることができる。
ポリチオール化合物のｂ＊値は、０．８以上であってもよく、１．０以上であってもよく、１．５以上であってもよく、２．０以上であってもよい。
ポリチオール化合物のｂ＊値は、わずかに青みを帯びた良好な色調の樹脂組成物を得る観点から、好ましくは８．０以下、より好ましくは５．０以下、より好ましくは４．０以下である。
【００２２】
〔ポリイソシアネート化合物〕
ポリイソシアネート化合物としては、例えば、芳香族ポリイソシアネート化合物、脂環式ポリイソシアネート化合物、直鎖又は分岐鎖の脂肪族ポリイソシアネート化合物が挙げられる。
【００２３】
芳香族ポリイソシアネート化合物としては、例えば、ジイソシアナトベンゼン、２，４−ジイソシアナトトルエン、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ビフェニルジイソシアネート、トルイジンジイソシアネート、４，４’−メチレンビス（フェニルイソシアネート）、４，４’−メチレンビス（２−メチルフェニルイソシアネート）、ビベンジル−４，４’−ジイソシアネート、ビス（イソシアナトフェニル）エチレン、キシリレンジイソシアネート、ビス（イソシアナトエチル）ベンゼン、ビス（イソシアナトプロピル）ベンゼン、α，α，α’，α’−テトラメチルキシリレンジイソシアネート、ビス（イソシアナトブチル）ベンゼン、ビス（イソシアナトメチル）ナフタレン、ビス（イソシアナトメチルフェニル）エーテル、２−イソシアナトフェニル−４−イソシアナトフェニルスルフィド、ビス（４−イソシアナトフェニル）スルフィド、ビス（４−イソシアナトメチルフェニル）スルフィド、ビス（４−イソシアナトフェニル）ジスルフィド、ビス（２−メチル−５−イソシアナトフェニル）ジスルフィド、ビス（３−メチル−５−イソシアナトフェニル）ジスルフィド、ビス（３−メチル−６−イソシアナトフェニル）ジスルフィド、ビス（４−メチル−５−イソシアナトフェニル）ジスルフィド、ビス（３−メトキシ−４−イソシアナトフェニル）ジスルフィド、ビス（４−メトキシ−３−イソシアナトフェニル）ジスルフィド等が挙げられる。
【００２４】
脂環式ポリイソシアネート化合物としては、ジイソシアナトシクロヘキサン、イソホロンジイソシアネート、ビス（イソシアナトメチル）シクロヘキサン、ジシクロヘキシルメタンジイソシアネート、ビス（イソシアナトメチル）ビシクロヘプタン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン、４，５−ビス（イソシアナトメチル）−２−メチル−１，３−ジチオラン等が挙げられる。
【００２５】
直鎖又は分岐の脂肪族ポリイソシアネート化合物としては、例えば、ヘキサメチレンジイソシアネート、２，２−ジメチルペンタンジイソシアネート、２，２，４−トリメチルヘキサンジイソシアネート、ブテンジイソシアネート、１，３−ブタジエン−１，４−ジイソシアネート、２，４，４−トリメチルヘキサメチレンジイソシアネート、１，６，１１−ウンデカントリイソシアネート、１，３，６−ヘキサメチレントリイソシアネート、１，８−ジイソシアネート−４−イソシアナトメチルオクタン、ビス（イソシアナトエチル）カーボネート、ビス（イソシアナトエチル）エーテル、リジンジイソシアナトメチルエステル、リジントリイソシアネート、ビス（イソシアナトメチル）スルフィド、ビス（イソシアナトエチル）スルフィド、ビス（イソシアナトプロピル）スルフィド、ビス（イソシアナトヘキシル）スルフィド、ビス（イソシアナトメチル）スルホン、ビス（イソシアナトメチル）ジスルフィド、ビス（イソシアナトエチル）ジスルフィド、ビス（イソシアナトプロピル）ジスルフィド、ビス（イソシアナトメチルチオ）メタン、ビス（イソシアナトエチルチオ）メタン、ビス（イソシアナトメチルチオ）エタン、ビス（イソシアナトエチルチオ）エタン、１，５−ジイソシアネート−２−イソシアナトメチル−３−ペンタン、１，２，３−トリス（イソシアナトメチルチオ）プロパン、１，２，３−トリス（イソシアナトエチルチオ）プロパン、３，５−ジチア−１，２，６，７−ヘプタンテトライソシアネート、２，６−ジイソシアナトメチル−３，５−ジチア−１，７−ヘプタンジイソシネート、２，５−ジイソシアネートメチルチオフェン、４−イソシアナトエチルチオ−２，６−ジチア−１，８−オクタンジイソシアネート、１，２−ジイソチオシアナトエタン、１，６−ジイソチオシアナトヘキサンが挙げられる。
ポリイソシアネート化合物は、１種又は２種以上を使用してもよい。
【００２６】
ポリイソシアネート化合物は、好ましくは、キシリレンジイソシアネート、イソホロンジイソシアネート、ヘキサメチレンジイソシアネート、ビス（イソシアナトメチル）シクロヘキサン、ジシクロヘキシルメタンジイソシアネート、及びビス（イソシアナトメチル）ビシクロヘプタンからなる群より選ばれる一種以上であり、より好ましくは、キシリレンジイソシアネート、ビス（イソシアナトメチル）シクロヘキサン、ジシクロヘキシルメタンジイソシアネート、ビス（イソシアナトメチル）ビシクロヘプタンからなる群より選ばれる一種以上である。
【００２７】
ポリチオール化合物とポリイソシアネート化合物との組合せの好適例としては、
（１）キシリレンジイソシアネート、及び、４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールの混合物、
（２）ビス（イソシアナトメチル）ビシクロヘプタン、及び、ペンタエリスリトールテトラキス（３−メルカプトプロピオネート）、
（３）ジシクロヘキシルメタンジイソシアネート、及び、４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールの混合物、
が挙げられる。
【００２８】
ポリイソシアネート化合物とポリチオール混合物との配合割合は、イソシアネート基／メルカプト基のモル比が、好ましくは０．５以上、より好ましくは０．８０以上、より好ましくは０．９５以上である。当該モル比は、好ましくは２．０以下、より好ましくは１．２０以下、更に好ましくは１．０５以下である。
【００２９】
〔その他の成分〕
染料Ｌ、染料Ｓ、ポリイソシアネート化合物、及びポリチオール化合物の他、紫外線吸収剤、重合触媒、離型剤、抗酸化剤、着色防止剤、蛍光増白剤等の各種添加剤を配合してもよい。
上記各種成分を通常の方法により混合することで、重合性組成物が得られる。
【００３０】
（紫外線吸収剤）
紫外線吸収剤は、好ましくは、クロロホルム溶液中において、３４５ｎｍ以上の極大吸収波長を有する。
紫外線吸収剤としては、例えば、ベンゾフェノン系化合物、ベンゾトリアゾール系化合物、ジベンゾイルメタン、４−ｔｅｒｔ−ブチル−４’−メトキシベンゾイルメタン等が挙げられる。
ベンゾフェノン系化合物としては、例えば、２，４−ジヒドロキシベンゾフェノン、２−ヒドロキシ−４−メトキシベンゾフェノン、２−ヒドロキシ−４−メトキシベンゾフェノン−５−スルホニックアシッド、２−ヒドロキシ−４−ｎ−オクトキシベンゾフェノン、２−ヒドロキシ−４−ｎ−ドデシルオキシベンゾフェノン、２−ヒドロキシ−４−ベンジルオキシベンゾフェノン及び２，２’−ジヒドロキシ−４−メトキシベンゾフェノン等が挙げられる。
ベンゾトリアゾール系化合物としては、例えば、２−（２−ヒドロキシ−５−メチルフェニル）−２Ｈ−ベンゾトリアゾール、２−（２−ヒドロキシ−３，５−ジ−ｔｅｒｔ−ブチルフェニル）−５−クロロ−２Ｈ−ベンゾトリアゾール、２−（２−ヒドロキシ−３−ｔｅｒｔ−ブチル−５−メチルフェニル）−５−クロロ−２Ｈ−ベンゾトリアゾール、２−（２−ヒドロキシ−３，５−ジ−ｔｅｒｔ−アミルフェニル）−２Ｈ−ベンゾトリアゾール、２−（２−ヒドロキシ−３，５−ジ−ｔｅｒｔ−ブチルフェニル）−２Ｈ−ベンゾトリアゾール、２−（２−ヒドロキシ−５−ｔｅｒｔ−ブチルフェニル）−２Ｈ−ベンゾトリアゾール、２−（２−ヒドロキシ−５−ｔｅｒｔ−オクチルフェニル）−２Ｈ−ベンゾトリアゾール及び２−（２−ヒドロキシ−４−オクチルオキシフェニル）−２Ｈ−ベンゾトリアゾール等のベンゾトリアゾール系化合物が挙げられる。これらは、１種を単独で、又は２種類以上を組み合わせて使用してもよい。
紫外線吸収剤の添加量は、ポリチオール化合物及びポリイソシアネート化合物の合計量１００質量部に対し、好ましくは０．０１質量部以上、より好ましくは０．０５質量部以上、更に好ましくは０．１質量部以上、更に好ましくは０．３質量部以上、更に好ましくは０．５質量部以上、更に好ましくは０．８質量部以上であり、好ましくは５質量部以下、より好ましくは３質量部以下、より好ましくは２質量部以下、更に好ましくは１質量部以下である。
【００３１】
（重合触媒）
重合触媒は、好ましくは有機スズ化合物であり、より好ましくはアルキルスズハライド化合物又アルキルスズ化合物である。
アルキルスズハライド化合物としては、例えば、ジブチルスズジクロライド、ジメチルスズジクロライド、モノメチルスズトリクロライド、トリメチルスズクロライド、トリブチルスズクロライド、トリブチルスズフロライド、ジメチルスズジブロマイド等が挙げられる。
アルキルスズ化合物としては、例えば、ジブチルスズジアセテート、ジブチルスズジラウレート等が挙げられる。
これらの中でも、ジブチルスズジクロライド、ジメチルスズジクロライド、ジブチルスズジアセテート、ジブチルスズジラウレートが好ましい。
重合触媒の添加量は、ポリチオール化合物及びポリイソシアネート化合物の合計量１００質量部に対して、好ましくは０．００１質量部以上、より好ましくは０．００５質量部以上であり、好ましくは１質量部以下、より好ましくは０．５質量部以下、更に好ましくは０．１質量部以下である。
【００３２】
（離型剤）
離型剤としては、例えば、イソプロピルアシッドフォスフェート、ブチルアシッドフォスフェート、オクチルアシッドフォスフェート、ノニルアシッドフォスフェート、デシルアシッドフォスフェート、イソデシルアシッドフォスフェート、イソデシルアシッドフォスフェート、トリデシルアシッドフォスフェート、ステアリルアシッドフォスフェート、プロピルフェニルアシッドフォスフェート、ブチルフェニルアシッドフォスフェート、ブトキシエチルアシッドフォスフェートなどのリン酸エステル化合物等が挙げられる。リン酸エステル化合物は、リン酸モノエステル化合物、リン酸ジエステル化合物のいずれであってもよいが、リン酸モノエステル化合物、及びリン酸ジエステル化合物の混合物が好ましい。
離型剤の添加量は、ポリチオール化合物及びポリイソシアネート化合物の合計量１００質量部に対して、好ましくは０．０１質量部以上、好ましくは０．０５質量部以上であり、好ましくは１．００質量部以下、好ましくは０．５０質量部以下である。
【００３３】
重合性組成物は、染料Ｌ及び染料Ｓ未添加の状態で、光路長１０ｍｍでの透過光測定において、Ｌ＊ａ＊ｂ＊表色系におけるｂ＊値が、０．５以上１０．０以下であってもよい。
本製造方法においては、比較的ｂ*値が高い重合性組成物を用いたとしても、わずかに青みを帯びた良好な色調の樹脂組成物を得ることができる。
重合性組成物のｂ＊値は、染料Ｌ及び染料Ｓ未添加の状態で、０．８以上であってもよく、１．０以上であってもよく、１．５以上であってもよく、２．０以上であってもよく、３．０以上であってもよい。
重合性組成物のｂ＊値は、染料Ｌ及び染料Ｓ未添加の状態で、わずかに青みを帯びた良好な色調の樹脂組成物を得る観点から、好ましくは８．０以下、より好ましくは５．０以下、より好ましくは４．０以下である。
【００３４】
［樹脂組成物］
樹脂組成物は、上述の重合性組成物を重合して得られる。
樹脂組成物は、好ましくは光学部材である。
光学部材としては、眼鏡レンズ、カメラレンズ、プリズム、光ファイバ、光ディスク若しくは磁気ディスク等に用いられる記録媒体用基板、コンピュータのディスプレイに付設する光学フィルタ等が挙げられる。これらの中でも、眼鏡レンズが好ましく、眼鏡レンズの基材がより好ましい。
光学部材が眼鏡レンズである場合、重合は、注型重合法であることが好ましい。眼鏡レンズは、例えば、重合性組成物を、ガラス又は金属製のモールドと、テープ又はガスケットとを組み合わせたモールド型に注入して重合を行うことで得られる。
【００３５】
樹脂組成物の製造方法は、好ましくは上述の重合性組成物を重合する工程を有する。
重合条件は、重合性組成物に応じて、適宜設定することができる。
重合開始温度は、好ましくは０℃以上、より好ましくは１０℃以上であり、好ましくは５０℃以下、より好ましくは４０℃以下である。重合開始温度から昇温し、その後、加熱して硬化形成することが好ましい。例えば、昇温最高温度は、通常１１０℃以上１３０℃以下である。
重合終了後、眼鏡レンズを離型して、アニール処理を行ってもよい。アニール処理の温度は、好ましくは１００〜１５０℃である。
【００３６】
［眼鏡レンズ］
眼鏡レンズの表面形状は特に限定されず、平面、凸面、凹面等のいずれであってもよい。
眼鏡レンズは、単焦点レンズ、多焦点レンズ、累進屈折力レンズ等のいずれであってもよい。例えば、一例として、累進屈折力レンズについては、通常、近用部領域（近用部）及び累進部領域（中間領域）が、下方領域に含まれ、遠用部領域（遠用部）が上方領域に含まれる。
眼鏡レンズは、フィニッシュ型眼鏡レンズであってもセミフィニッシュ型眼鏡レンズであってもよい。
【００３７】
眼鏡レンズ（基材）の厚さ及び直径は、特に限定されるものではないが、厚さは通常１ｍｍ以上３０ｍｍ以下、直径は通常５０ｍｍ以上１００ｍｍ以下である。
眼鏡レンズの屈折率ｎｅは、好ましくは１．５３以上、より好ましくは１．５５以上、より好ましくは１．５８以上、更に好ましくは１．６０以上であり、そして、好ましくは１．８０以下、より好ましくは１．７０以下、更に好ましくは１．６７以下である。
【００３８】
本発明の眼鏡レンズは、上述の樹脂組成物からなる基材を備える。
眼鏡レンズは、更に、ハードコート層、プライマー層、反射防止膜及び撥水膜からなる群より選ばれる一種以上が挙げられる。
【００３９】
ハードコート層は、耐擦傷性向上のために設けられ、好ましくは有機ケイ素化合物、酸化スズ、酸化ケイ素、酸化ジルコニウム、酸化チタン等の微粒子状無機物等を有するコーティング液を塗工して形成することができる。
プライマー層は、耐衝撃性を向上させるために設けられ、例えば、ポリウレタンを主成分とする。ここでポリウレタンの含有量は、プライマー層中、好ましくは５０質量％以上である。
反射防止膜としては、酸化ケイ素、二酸化チタン、酸化ジルコニウム、酸化タンタル等を積層した膜が挙げられる。
撥水膜としては、フッ素原子を有する有機ケイ素化合物を用いて形成することができる。
【００４０】
眼鏡レンズの視感透過率は、好ましくは８３％以上、より好ましくは８５％以上、更に好ましくは８８％以上である。眼鏡レンズの視感透過率は、１００％以下であり、好ましくは９９％以下、より好ましくは９８％以下である。視感透過率の測定方法は、ＪＩＳ  Ｔ  ７３３３：２００５に記載の方法による。
【００４１】
本発明は、上記各成分の例、含有量、各種物性については、発明の詳細な説明に例示又は好ましい範囲として記載された事項を任意に組み合わせてもよい。
また、実施例に記載した組成に対し、発明の詳細な説明に記載した組成に調整を行えば、クレームした組成範囲全域にわたって実施例と同様に発明を実施することができる。
【実施例】
【００４２】
以下、具体的な実施例を示すが、本特許請求の範囲は、以下の実施例によって限定されるものではない。なお、以下の記載において「部」は「質量部」を意味する。
各種数値の測定及び評価は以下の方法により行った。
【００４３】
［測定方法］
〔ｂ＊値〕
チオール化合物、重合性組成物のＬ＊ａ＊ｂ＊表色系におけるｂ＊値は、（株）日立製作所製分光光度計Ｕ−３５００を用いて下記の条件で測定を行った。
試料：無希釈
測定モード：透過率
光路長：１０ｍｍ
【００４４】
〔最大極大吸収波長（λmax）〕
染料の最大極大吸収波長（λmax）は、（株）日立製作所製分光光度計Ｕ−３５００を用いて下記の条件で測定を行った。
試料：トルエン溶液（染料の含有量：２０質量ｐｐｍ）
測定モード：透過率
光路長：１０ｍｍ
【００４５】
〔レンズ色調評価〕
目視にて外観を確認した。
色調の評価は、「赤み（明るさ）黄み」の基準で表記し、以下の基準で行った。
「明るさ」は、無色透明に近いわずかに青みを帯びた視感透過率８８％の眼鏡レンズを「５」、視感透過率８０％の着色眼鏡レンズを「１」として、目視にて、明るさを標記した。
「赤み」は、赤色に観察されたとき「＋＋＋」、赤紫色に観察されたとき「＋＋」、青紫色に観察されたとき「＋」とした。
「黄み」は、黄色に観察されたとき「＋＋＋」、やや黄色に観察されたとき「＋＋」、わずかに黄色に観察されたとき「＋」とした。
明るさ：  薄い  ５・４・３・２・１  濃い
赤み：  強い  ＋＋＋  ・  ＋＋  ・  ＋  弱い
黄み：  強い  ＋＋＋  ・  ＋＋  ・  ＋  弱い
赤み及び黄みが無表示の場合、青色の色調を有することを意味する。
なお、参考のため、表中には、目視により確認される色を標記した。
【００４６】
［実施例１］
（マスターバッチ溶液の製造）
キシリレンジイソシアネート１００．０部に対し、０．１０００部のディスパースバイオレット２７、及び０．００２５部のソルベントレッド５２を添加し、撹拌、溶解し、マスターバッチ溶液を得た。
ディスパースバイオレット２７の２０質量ｐｐｍのトルエン溶液における最大極大吸収波長は５８６ｎｍであった。
ソルベントレッド５２の２０質量ｐｐｍのトルエン溶液における最大極大吸収波長は５４３ｎｍであった。
（眼鏡レンズの製造）
キシリレンジイソシアナート５０．５２部、触媒としてジメチルスズジクロライド０．０１部、離型剤として酸性リン酸エステル（城北化学工業（株）製ＪＰ−５０６Ｈ）０．１０部、紫外線吸収剤（シプロ化成（株）製シーソーブ７０１、吸収波長：３４０ｎｍ）０．５部を混合し、溶解させた。
つづいて、マスターバッチ溶液０．０８部を加え、撹拌、溶解した。
さらに、４,７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールの混合物Ｔ１  ４９．４０部を添加混合し、混合均一液とした。混合物Ｔ１のｂ＊値は２．５であった。混合均一液の組成を表１に示した。
この混合均一液を２００Ｐａの減圧下にて１時間脱泡を行った後、５．０μｍＰＴＦＥ（ポリテトラフルオロエチレン）フィルターにて濾過を行った。つづいて、直径７５ｍｍ、−４．００Ｄのガラスモールドとテープからなるレンズ用モールド型へ注入した。このモールド型を電気炉へ投入し、１５℃から１２０℃まで２０時間かけて徐々に昇温し、２時間保持した。重合終了後、電気炉からモールド型を取り出し、離型して眼鏡レンズを得た。得られたレンズをさらに１２０℃で３時間アニールを行った。得られた眼鏡レンズの外観評価を行い、その結果を表２に示した。
【００４７】
［実施例２］
実施例１においてキシリレンジイソシアナート５０．５６部へ変更し、マスターバッチ溶液を０．０４部へ変更した以外は実施例１と同様にレンズを作製した。混合均一液の組成を表１に示した。得られた眼鏡レンズの外観評価を行い、その結果を表２に示した。
【００４８】
［実施例３］
（マスターバッチ溶液の製造）
ビス（イソシアナトメチル）ビシクロヘプタン１００．０部に対し０．１００部のディスパースバイオレット２７、及び０．００２部のソルベントレッド５２を添加し、撹拌、溶解し、マスターバッチ溶液を得た。
（眼鏡レンズの製造）
ビス（イソシアナトメチル）ビシクロヘプタン５０．５５部、触媒としてジメチルスズジクロライド０．０５部、離型剤として酸性リン酸エステル（城北化学工業（株）製ＪＰ−５０６Ｈ）０．１５部、紫外線吸収剤（シプロ化成（株）製  シーソーブ７０１）１．００部を混合、溶解させた。
つづいて、マスターバッチ溶液を０．０５部を加え、撹拌、溶解した。
さらに、ペンタエリスリトールテトラキス（３−メルカプトプロピオネート）２３．９０部とビス（メルカプトエチルチオ）メルカプトプロパン２５．５０部を添加混合し、混合均一液とした。混合均一液の組成を表１に示した。
ペンタエリスリトールテトラキス（３−メルカプトプロピオネート）とビス（メルカプトエチルチオ）メルカプトプロパンの混合液のｂ＊値は２．４であった。
この混合均一液を２００Ｐａの減圧下にて１時間脱泡を行った後、５．０μｍＰＴＦＥ（ポリテトラフルオロエチレン）フィルターにて濾過を行った。つづいて直径７５ｍｍ、−４．００Ｄのガラスモールドとテープからなるレンズ用モールド型へ注入した。このモールド型を電気炉へ投入し、１５℃から１２０℃まで２０時間かけて徐々に昇温し、２時間保持した。重合終了後、電気炉からモールド型を取り出し、離型して眼鏡レンズを得た。得られた眼鏡レンズをさらに１２０℃で３時間アニールを行った。得られた眼鏡レンズの外観評価を行い、その結果を表２に示した。
【００４９】
［実施例４］
マスターバッチ溶液の処方を下記に変更した以外は実施例１と同様に眼鏡レンズを作製した。
キシリレンジイソシアネート１００．０部に対し０．１０００部のソルベントバイオレット３１、及び０．００１０部のソルベントレッド５２を添加し、撹拌、溶解し、マスターバッチ溶液を得た。混合均一液の組成を表１に示した。
ソルベントバイオレット３１の２０質量ｐｐｍのトルエン溶液の最大極大吸収波長は５５５ｎｍであった。
得られた眼鏡レンズの外観評価を行い、その結果を表２に示した。
【００５０】
［実施例５］
マスターバッチ溶液の処方を下記に変更した以外は実施例１と同様に眼鏡レンズを作製した。
キシリレンジイソシアネート１００．０部に対し０．１０００部のディスパースバイオレット２７、及び０．００１２５部のソルベントレッド１４６を添加し、撹拌、溶解し、マスターバッチ溶液を得た。混合均一液の組成を表１に示した。
ソルベントレッド１４６の２０質量ｐｐｍのトルエン溶液の最大極大吸収波長は５１５ｎｍであった。
得られた眼鏡レンズの外観評価を行い、その結果を表２に示した。
【００５１】
［実施例６］
実施例３において紫外線吸収剤を（シプロ化成（株）製  シーソーブ７０３、最大極大吸収波長：３５３ｎｍ）１．０部へ変更し、ビス（イソシアナトメチル）ビシクロヘプタンを５０．１０部へ変更し、マスターバッチ溶液を０．５０部へ変更した以外は実施例３と同様に眼鏡レンズを作製した。混合均一液の組成を表１に示した。
ただし、ペンタエリスリトールテトラキス（３−メルカプトプロピオネート）とビス（メルカプトエチルチオ）メルカプトプロパンの混合液のｂ＊値は０．７であった。
染料Ｌ及び染料Ｓ未添加の重合性組成物のｂ＊値は６．８であった。
得られた眼鏡レンズの外観評価を行い、その結果を表２に示した。
【００５２】
［実施例７］
キシリレンジイソシアナート５０．５０部へ変更し、マスターバッチ溶液を０．１０部へ変更した以外は実施例１と同様に眼鏡レンズを作製した。混合均一液の組成を表１に示した。
得られた眼鏡レンズの外観評価を行い、その結果を表２に示した。
【００５３】
［実施例８］
マスターバッチ溶液の処方等を下記に変更した以外は実施例１と同様に眼鏡レンズを作製した。
キシリレンジイソシアネート１００．０部に対し０．１０００部のディスパースバイオレット２７、及び０．０２００部のソルベントレッド５２を添加し、撹拌、溶解し、マスターバッチ溶液を得た。
マスターバッチ溶液０．０８部から、０．０５部へと変更し、キシリレンジイソシアネート５０．５２部から、５０．５５部へと変更した。混合均一液の組成を表１に示した。
得られた眼鏡レンズの外観評価を行い、その結果を表２に示した。
【００５４】
［実施例９］
マスターバッチ溶液の処方等を下記に変更した以外は実施例１と同様に眼鏡レンズを作製した。
キシリレンジイソシアネート１００．０部に対し０．１０００部のディスパースバイオレット２７、及び０．０１００部のソルベントレッド５２を添加し、撹拌、溶解し、マスターバッチ溶液を得た。
マスターバッチ溶液０．０８部から、０．０５部へと変更し、キシリレンジイソシアネート５０．５２部から、５０．５５部へと変更した。混合均一液の組成を表１に示した。
得られた眼鏡レンズの外観評価を行い、その結果を表２に示した。
【００５５】
［実施例１０］
紫外線吸収剤として（シプロ化成（株）製シーソーブ７０７、吸収波長：３４５ｎｍ）０．４５部を使用した以外は実施例１と同様に眼鏡レンズを作製した。混合均一液の組成を表１に示した。
得られた眼鏡レンズの外観評価を行い、その結果を表２に示した。
【００５６】
［実施例１１］
（マスターバッチ溶液の製造）
ジシクロヘキシルメタンジイソシアネート１００．０部に対し、０．１０００部のディスパースバイオレット２７、及び０．００２５部のソルベントレッド５２を添加し、撹拌、溶解し、マスターバッチ溶液を得た。
（眼鏡レンズの製造）
ジシクロヘキシルメタンジイソシアネート５８．８２部、触媒としてジメチルスズジクロライド０．１０部、離型剤として酸性リン酸エステル（城北化学工業（株）製ＪＰ−５０６Ｈ）０．１０部、紫外線吸収剤（シプロ化成（株）製シーソーブ７０７、吸収波長：３４５ｎｍ）１．００部を混合し、溶解させた。
つづいて、マスターバッチ溶液０．０８部を加え、撹拌、溶解した。
さらに、４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールの混合物Ｔ１  ４１．１０部を添加混合し、混合均一液とした。混合均一液の組成を表１に示した。上記混合物Ｔ１のｂ＊値は２．５であった。
この混合均一液を２００Ｐａの減圧下にて１時間脱泡を行った後、５．０μｍＰＴＦＥ（ポリテトラフルオロエチレン）フィルターにて濾過を行った。つづいて、直径７５ｍｍ、−４．００Ｄのガラスモールドとテープからなるレンズ用モールド型へ注入した。このモールド型を電気炉へ投入し、１５℃から１２０℃まで２０時間かけて徐々に昇温し、２時間保持した。重合終了後、電気炉からモールド型を取り出し、離型して眼鏡レンズを得た。得られたレンズをさらに１２０℃で３時間アニールを行った。得られた眼鏡レンズの外観評価を行い、その結果を表２に示した。
【００５７】
［実施例１２］
（マスターバッチ溶液の製造）
マスターバッチ溶液の処方等を下記に変更した以外は実施例１と同様に眼鏡レンズを作製した。
キシリレンジイソシアネート１００．０部に対し、０．１０００部のディスパースバイオレット２７、及び０．００２５部のソルベントレッド５２を添加し、撹拌、溶解し、マスターバッチ溶液を得た。
マスターバッチ溶液０．０８部から、０．０２部へと変更し、キシリレンジイソシアネート５０．５２部から、５０．５８部へと変更した。混合均一液の組成を表１に示した。
得られた眼鏡レンズの外観評価を行い、その結果を表２に示した。
【００５８】
［実施例１３］
（マスターバッチ溶液の製造）
マスターバッチ溶液の処方等を下記に変更した以外は実施例１と同様に眼鏡レンズを作製した。
キシリレンジイソシアネート１００．０部に対し、０．１０００部のディスパースバイオレット２７、及び０．００２０部のソルベントレッド５２を添加し、撹拌、溶解し、マスターバッチ溶液を得た。
マスターバッチ溶液０．０８部から、０．８０部へと変更し、キシリレンジイソシアネート５０．５２部から、４９．８部へと変更した。混合均一液の組成を表１に示した。
得られた眼鏡レンズの外観評価を行い、その結果を表２に示した。
【００５９】
［実施例１４］
（マスターバッチ溶液の製造）
マスターバッチ溶液の処方等を下記に変更した以外は実施例１と同様に眼鏡レンズを作製した。
キシリレンジイソシアネート１００．０部に対し、０．１０００部のディスパースバイオレット２７、及び０．０００２部のソルベントレッド５２を添加し、撹拌、溶解し、マスターバッチ溶液を得た。混合均一液の組成を表１に示した。
得られた眼鏡レンズの外観評価を行い、その結果を表２に示した。
【００６０】
［実施例１５］
（マスターバッチ溶液の製造）
マスターバッチ溶液の処方等を下記に変更した以外は実施例１と同様に眼鏡レンズを作製した。
キシリレンジイソシアネート１００．０部に対し、０．１０００部のディスパースバイオレット２７、及び０．０００５部のソルベントレッド５２を添加し、撹拌、溶解し、マスターバッチ溶液を得た。混合均一液の組成を表１に示した。
得られた眼鏡レンズの外観評価を行い、その結果を表２に示した。
【００６１】
［実施例１６］
（マスターバッチ溶液の製造）
マスターバッチ溶液の処方等を下記に変更した以外は実施例１と同様に眼鏡レンズを作製した。
キシリレンジイソシアネート１００．０部に対し、０．１０００部のディスパースバイオレット２７、及び０．００３１部のソルベントレッド５２を添加し、撹拌、溶解し、マスターバッチ溶液を得た。
マスターバッチ溶液を０．０８部から、０．９６部へと変更し、キシリレンジイソシアネートを５０．５２部から、４９．６４部へと変更した。混合均一液の組成を表１に示した。
得られた眼鏡レンズの外観評価を行い、その結果を表２に示した。
【００６２】
［実施例１７］
（マスターバッチ溶液の製造）
マスターバッチ溶液の処方等を下記に変更した以外は実施例１と同様に眼鏡レンズを作製した。
キシリレンジイソシアネート１００．０部に対し、０．１０００部のソルベントバイオレット３１、及び０．００２５部のソルベントレッド１４６を添加し、撹拌、溶解し、マスターバッチ溶液を得た。
マスターバッチ溶液０．０８部から、０．０６部へと変更し、キシリレンジイソシアネート５０．５２部から、５０．５４部へと変更した。混合均一液の組成を表１に示した。
得られた眼鏡レンズの外観評価を行い、その結果を表２に示した。
【００６３】
［比較例１］
ディスパースバイオレット２７をソルベントバイオレット１３へ変更し、ソルベントレッド５２を使用しなかった以外は実施例１と同様に眼鏡レンズを作製した。混合均一液の組成を表１に示した。
ソルベントバイオレット１３の２０質量ｐｐｍのトルエン溶液における最大極大吸収波長は５８５ｎｍであった。
得られた眼鏡レンズの外観評価を行い、その結果を表２に示した。
【００６４】
［比較例２］
ソルベントレッド５２を０．０２５部へ変更した以外は実施例１と同様に眼鏡レンズを作製した。混合均一液の組成を表１に示した。
得られた眼鏡レンズの外観評価を行い、その結果を表２に示した。
【００６５】
［比較例３］
ディスパースバイオレット２７をソルベントブルー９７へ変更した以外は実施例１と同様に眼鏡レンズを作製した。混合均一液の組成を表１に示した。
ソルベントブルー９７の２０質量ｐｐｍのトルエン溶液の最大極大吸収波長は６３０ｎｍであった。
得られた眼鏡レンズの外観評価を行い、その結果を表２に示した。
【００６６】
［比較例４］
ディスパースバイオレット２７を添加せず、ソルベントレッド５２を０．１０２５部へ変更した以外は実施例１と同様に眼鏡レンズを作製した。混合均一液の組成を表１に示した。
得られた眼鏡レンズの外観評価を行い、その結果を表２に示した。
【００６７】
【表１】
2018016778.tif 000002
【００６８】
表１中の注釈及び略語は以下のとおりである。
*１ 光学材料に対する染料の添加量（質量ｐｐｂ）
*２ イソシアネート化合物とチオール化合物の合計１００質量部に対する添加量（質量部）
ＤＶ２７： ディスパースバイオレット２７（λmax ５８６ｎｍ）
ＳＶ３１： ソルベントバイオレット３１（λmax ５５５ｎｍ）
ＳＶ１３： ソルベントバイオレット１３（λmax ５８５ｎｍ）
ＳＢ９７： ソルベントブルー９７（λmax ６３０ｎｍ）
ＳＲ５２： ソルベントレッド５２（λmax ５４３ｎｍ）
ＳＲ１４６： ソルベントレッド１４６（λmax ５１５ｎｍ）
Ｉ１：キシリレンジイソシアネート
Ｉ２：ビス（イソシアナトメチル）ビシクロヘプタン
Ｉ３：ジシクロヘキシルメタンジイソシアネート
Ｔ１：４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールの混合物
Ｔ２：ペンタエリスリトールテトラキス（３−メルカプトプロピオネート）
Ｔ３：ビス（メルカプトエチルチオ）メルカプトプロパン
Ｕ１：２−（２−ヒドロキシ−５−メチルフェニル）−２Ｈ−ベンゾトリアゾール：「シーソーブ７０１」（シプロ化成（株）製）
Ｕ２：２−（２−ヒドロキシ−３−ｔｅｒｔ−ブチル−５−メチルフェニル）５−クロロ−２Ｈ−ベンゾトリアゾール：「シーソーブ７０３」（シプロ化成（株）製）
Ｕ３：２−（２−ヒドロキシ−４−オクチルオキシフェニル）−２Ｈ−ベンゾトリアゾール：「シーソーブ７０７」（シプロ化成（株）製）
触媒：ジメチルスズジクロライド
離型剤：ブトキシエチルアシッドフォスフェート（リン酸モノエステルとリン酸ジエステルの混合物）「ＪＰ−５０６Ｈ」（城北化学工業（株）製）
【００６９】
【表２】
2018016778.tif 000003
【００７０】
実施例１〜１７の結果と、比較例１〜４の結果との比較により、染料Ｌ及び染料Ｓを特定の質量比で含有することで、わずかに青みを帯びた色調が良好な眼鏡レンズが得られることがわかる。
実施例１、比較例１及び比較例４の対比によれば、染料Ｌと染料Ｓの両方が含まれていることで黄色や赤みを抑制し、青みを帯びた良好な透明性を有する眼鏡レンズが得られることがわかる。
実施例８、比較例２の対比によれば、染料Ｌと染料Ｓとの質量比〔染料Ｌの質量／染料Ｓの質量〕が５以上であることで、わずかに青みを帯びた良好な透明性を有する眼鏡レンズが得られることがわかる。
実施例１、比較例３の対比によれば、染料Ｌの極大吸収波長が５５０ｎｍ以上６００ｎｍ以下であることで、わずかに青みを帯びた良好な透明性を有する眼鏡レンズが得られることがわかる。
実施例６、１３、１６の結果によれば、明るさは低下しているが、透明に近い（赤や黄色になっていない）ため、色調は良好であった。
【００７１】
最後に、本発明を総括する。
本発明の樹脂組成物は、ポリイソシアネート化合物とポリチオール化合物とを含有する重合性組成物を重合して得られる樹脂組成物であって、前記重合性組成物が、２０質量ｐｐｍのトルエン溶液中で５５０ｎｍ以上６００ｎｍ以下に極大吸収波長を有する染料Ｌ及び２０質量ｐｐｍのトルエン溶液中で５００ｎｍ以上５５０ｎｍ未満に極大吸収波長を有する染料Ｓを含み、前記染料Ｌと前記染料Ｓとの質量比〔染料Ｌの質量／染料Ｓの質量〕が５以上５００以下である。
上述した一実施例によれば、わずかに青みを帯びた色調が良好な樹脂組成物が得られる。
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。